열전발전에는 p형 열전재료와 n형 열전재료를 Π형으로 접합한 열전소자를 이용한다. 도 1에 도시된 바와 같이 전극접합부를 고온으로 유지하면 n형 재료에서는 고온영역의 전자(-)가 저온 영역으로 이동하고 고온측의 전위가 높아진다. 또 p형 재료에서는 정공(+)이 고온영역에서 저온영역으로 이동하여 저온측의 전위가 높아진다. 따라서 (p-n)소자 사이에 기전력(open voltage)이 발생하여 전류가 흐르게 된다.열전발전에는 복수개의 (p-n)소자를 전기적으로는 직렬로, 열적으로는 병렬로 연결하여 열전모듈을 구성하며 열전발전 효율은 고온단과 저온단의 온도차에 비례한다. 이와 같이 열전발전은 온도차만으로 발전이 가능한 점, 가동부분이 없으므로 구조가 간단한 점, 유지관리가 용이하고 수명이 긴 점, 해양열, 지열, 엔진폐열, 공장폐열 등 이용 열원이 다양한 점 등의 장점을 갖고 있다.열과 전기의 흐름은 고온단→전극→열전재료→전극→저온단의 경로를 통과하므로 열전모듈의 구성에서는 이종재료 사이 즉, 절연체/전극 및 전극/열전재료 간의 전기저항과 열전달저항을 최소화 할 수 있는 절연재료 및 전극재료의 선택과 접합기술이 매우 중요하다.특히, 열전발전의 경우 고온에서 장시간 운전되기 때문에 고온 접합강도가 안정한 열전발전 모듈을 제조하기 위하여 Te계 열전재료 상의 표면처리 방법이 요구된다.현재 주로 실용되고 있는 대표적인 열전재료에는 Bi2Te3, PbTe, ZnSb, SiGe, FeSi2 등의 금속간화합물이 있으며 상온~200℃의 저온역에서는 Bi-Te계를 위시한 ⅤB족 Tellurides가, 200~400℃의 중온역에서는 Pb-Te, Ge-Te계 등 ⅣB족 Tellurides가 사용되고 있다.Te계 열전재료와 전극간의 고온 접합강도를 향상시키기 위한 종래 기술로서 Te계 열전재료상에 Ni 확산방지층을 전기도금 또는 무전해 도금법으로 형성시킨 후 전극재료와 솔더링 또는 브레이징 접합을 실시하는 방식이 사용되고 있다. 그러나, 이를 100℃~400℃의 고온에서 장시간 유지시킬 경우[BiTe계(100℃~200℃), PbTe계(200℃~400℃)], Ni과 Te이 반응하여 금속간화합물을 형성한다. 이러한 금속간화합물 형성에 따른 체적변화로 인하여 접합부에 균열이 발생하여 접합강도의 저하를 유발시킨다.이러한 배경 하에서, 본 발명자들은 열전재료층 상에 형성된 팔라듐(Pd) 도금층; 및 상기 팔라듐 도금층 상에 형성된 천이금속 도금층을 포함하는 열전재료가 접합부에서 금속간화합물의 형성을 방지하여 접합강도가 우수하고 고온에서도 접합강도를 안정하게 유지할 수 있음을 확인하고 본 발명을 완성하였다.
이 문장들은 임의의 순서로 섞여 있습니다. 모든 문장을 활용하여 원본 단락의 순서와 내용을 올바른 순서로 재구성하세요.
#문장 리스트: ['따라서 (p-n)소자 사이에 기전력(open voltage)이 발생하여 전류가 흐르게 된다.열전발전에는 복수개의 (p-n)소자를 전기적으로는 직렬로, 열적으로는 병렬로 연결하여 열전모듈을 구성하며 열전발전 효율은 고온단과 저온단의 온도차에 비례한다.', '열전발전에는 p형 열전재료와 n형 열전재료를 Π형으로 접합한 열전소자를 이용한다.', '도 1에 도시된 바와 같이 전극접합부를 고온으로 유지하면 n형 재료에서는 고온영역의 전자(-)가 저온 영역으로 이동하고 고온측의 전위가 높아진다.', '그러나, 이를 100℃~400℃의 고온에서 장시간 유지시킬 경우[BiTe계(100℃~200℃), PbTe계(200℃~400℃)], Ni과 Te이 반응하여 금속간화합물을 형성한다.', '또 p형 재료에서는 정공(+)이 고온영역에서 저온영역으로 이동하여 저온측의 전위가 높아진다.', '이와 같이 열전발전은 온도차만으로 발전이 가능한 점, 가동부분이 없으므로 구조가 간단한 점, 유지관리가 용이하고 수명이 긴 점, 해양열, 지열, 엔진폐열, 공장폐열 등 이용 열원이 다양한 점 등의 장점을 갖고 있다.열과 전기의 흐름은 고온단→전극→열전재료→전극→저온단의 경로를 통과하므로 열전모듈의 구성에서는 이종재료 사이 즉, 절연체/전극 및 전극/열전재료 간의 전기저항과 열전달저항을 최소화 할 수 있는 절연재료 및 전극재료의 선택과 접합기술이 매우 중요하다.특히, 열전발전의 경우 고온에서 장시간 운전되기 때문에 고온 접합강도가 안정한 열전발전 모듈을 제조하기 위하여 Te계 열전재료 상의 표면처리 방법이 요구된다.현재 주로 실용되고 있는 대표적인 열전재료에는 Bi2Te3, PbTe, ZnSb, SiGe, FeSi2 등의 금속간화합물이 있으며 상온~200℃의 저온역에서는 Bi-Te계를 위시한 ⅤB족 Tellurides가, 200~400℃의 중온역에서는 Pb-Te, Ge-Te계 등 ⅣB족 Tellurides가 사용되고 있다.Te계 열전재료와 전극간의 고온 접합강도를 향상시키기 위한 종래 기술로서 Te계 열전재료상에 Ni 확산방지층을 전기도금 또는 무전해 도금법으로 형성시킨 후 전극재료와 솔더링 또는 브레이징 접합을 실시하는 방식이 사용되고 있다.', '이러한 금속간화합물 형성에 따른 체적변화로 인하여 접합부에 균열이 발생하여 접합강도의 저하를 유발시킨다.이러한 배경 하에서, 본 발명자들은 열전재료층 상에 형성된 팔라듐(Pd) 도금층; 및 상기 팔라듐 도금층 상에 형성된 천이금속 도금층을 포함하는 열전재료가 접합부에서 금속간화합물의 형성을 방지하여 접합강도가 우수하고 고온에서도 접합강도를 안정하게 유지할 수 있음을 확인하고 본 발명을 완성하였다.']